FR 3026099 A1 20160325 FR 1459023 A 20140924 PROCÉDÉS DE RÉCUPÉRATION SÉLECTIVE DE TERRES RARES PRÉSENTES DANS DES PHASES AQUEUSES ACIDES ISSUES DU TRAITEMENT D'AIMANTS PERMANENTS USAGÉS OU REBUTÉS DESCRIPTION DOMAINE TECHNIQUE L'invention relève du domaine de la récupération des terres rares présentes dans des aimants permanents usagés ou rebutés en vue du recyclage de ces terres rares. Plus spécifiquement, l'invention se rapporte à un procédé hydro- métallurgique permettant de récupérer sélectivement au moins une terre rare « lourde », c'est-à-dire de numéro atomique au moins égal à 62 (samarium, europium, gadolinium, terbium, dysprosium, holmium, erbium, thulium et/ou ytterbium), se trouvant dans une phase aqueuse acide issue du traitement d'aimants permanents usagés ou rebutés. Elle se rapporte également à un procédé hydrométallurgique permettant de récupérer sélectivement, dans un premier temps, au moins une terre rare lourde présente dans une phase aqueuse acide issue du traitement d'aimants permanents usagés ou rebutés puis, dans un deuxième temps, au moins une terre rare « légère », c'est-à-dire de numéro atomique au plus égal à 61 (scandium, yttrium, lanthane, cérium, praséodyme et/ou néodyme), se trouvant également dans cette phase aqueuse acide. L'invention trouve une application particulièrement intéressante dans le recyclage des terres rares contenues dans des aimants permanents de type Néodyme-Fer- Bore (ou NdFeB) usagés ou rebutés et, en particulier, du dysprosium (qui est la terre rare lourde présente dans ce type d'aimants qui est la plus intéressante économiquement), du praséodyme et du néodyme (qui sont les terres rares les plus abondantes dans ce type d'aimants), ainsi que dans le recyclage du samarium contenue dans des aimants permanents de type Samarium-Cobalt (ou SmCo) usagés ou rebutés. ÉTAT DE LA TECHNIQUE ANTÉRIEURE Les propriétés physiques et chimiques particulières des terres rares (scandium, yttrium et lanthanides) en font actuellement des éléments chimiques indispensables dans de nombreux domaines industriels : industries du verre et des céramiques, catalyse, métallurgie, fabrication d'aimants permanents, de dispositifs optiques, de luminophores, etc. Cette spécificité, conjuguée à une croissance de la demande mondiale en terres rares ainsi qu'a un nombre limité de pays producteurs de terres rares, engendrent des risques d'approvisionnement des marchés de ces métaux. La diversification dans la production des terres rares fait actuellement l'objet d'une forte attention de la part des acteurs concernés. Le recyclage des terres rares présentes dans des matériaux usagés ou rebutés est de plus en plus privilégié. Jusqu'en 2011, moins de 1% de ces terres rares était recyclé. Le recyclage permet de concilier diminution des risques d'approvisionnement et défis environnementaux liés aux activités minières. Un des premiers marchés en volume et en valeur marchande de recyclage des terres rares concerne les aimants permanents de type NdFeB. Cette ressource pour le recyclage des terres rares présente l'avantage de comprendre des proportions en terres rares intéressantes et valorisables. En effet, les teneurs massiques en terres rares de ces aimants sont de l'ordre 30% pour environ 70% de fer. La composition des aimants NdFeB varie selon les applications et les fabricants mais ils contiennent typiquement des terres rares lourdes (dysprosium et, à un degré moindre, gadolinium, terbium) très valorisables ainsi que des terres rares légères (praséodyme et néodyme notamment). Outre de contenir du fer et du bore, les aimants NdFeB sont généralement recouverts d'une enveloppe protectrice anticorrosion à base de nickel et de cuivre ou d'autres métaux de transition (cobalt, chrome, etc.). Le problème est donc de parvenir à récupérer, à partir d'aimants permanents contenant une proportion importante de fer, du bore et diverses impuretés (cobalt, nickel, cuivre, titane, manganèse, chrome, etc) en quantités pondérales, des terres rares telles que le dysprosium, le praséodyme et le néodyme, avec des puretés finales suffisantes pour permettre le recyclage de ces terres rares (que ce soit sous la forme d'aimants ou dans d'autres applications) et idéalement supérieures à 99,5%. La voie hydrométallurgique, basée sur la technique d'extraction liquide- liquide, est communément considérée comme une des voies les plus appropriées commercialement pour récupérer les terres rares à partir du milieu dans lequel elles se trouvent et surtout les séparer les unes des autres. Les procédés hydrométallurgiques, qui sont actuellement utilisés industriellement pour récupérer les terres rares à partir d'une phase aqueuse acide, emploient préférentiellement des extractants organophosphorés comme des acides phosphoriques, des acides phosphoniques, des acides phosphiniques, des acides carboxyliques et des phosphates d'alkyles. Il s'agit, par exemple, de l'acide di-2- éthylhexylphosphorique (ou HDEHP), de l'acide 2-éthylhexy1-2-éthylhexylphosphonique (ou HEH[EHP]), de l'acide bis(triméthy1-2,4,4-pentyl)phosphinique (ou Cyanex 272), de l'acide néodécanoïque (ou Versatic 10) et du tri-n-butylphosphate (ou TBP). Toutefois, l'utilisation de ces extractants n'est pas adaptée à la récupération des terres rares présentes dans une phase aqueuse acide issue du traitement d'aimants permanents NdFeB car ils ont tous l'inconvénient d'extraire fortement le fer ainsi que les autres métaux de transition. Leur utilisation nécessiterait donc d'éliminer les métaux de transition de la phase aqueuse avant d'en extraire les terres rares, ce qui conduirait à un procédé lourd à mettre en oeuvre et donc peu intéressant industriellement. Les diglycolamides représentent une famille d'extractants qui a été développée par une équipe japonaise dans le cadre d'études sur le traitement de combustibles nucléaires usés dans le but de co-extraire les actinides trivalents et les lanthanides à partir d'un raffinat du procédé PUREX. Des études sur l'extraction de nombreux éléments de la classification périodique de Mendeleiev ont également été publiées, mais l'utilisation des diglycolamides en tant qu'extractants, reste étroitement liée au traitement des combustibles nucléaires usés et, en particulier, à la récupération des actinides trivalents (américium et curium) présents dans ces combustibles. L'utilisation d'un diglycolamide, en l'espèce le N,N'-diméthyl-N,N'-di-noctyldiglycolamide (ou MODGA), comme extractant pour récupérer les terres rares à partir de solutions aqueuses acides issues de rebuts d'aimants permanents NdFeB a néanmoins été envisagée très récemment dans un article publié par Narita et Tanaka (Solvent Extraction Research and Development, Japan, 2013, 20, 115-121, référence [1]). Cet article montre qu'il est possible de séparer le néodyme et le dysprosium du fer et du nickel ainsi que le dysprosium du néodyme en milieu nitrique ou sulfurique au moyen d'une phase organique comprenant du MODGA. Toutefois, les travaux sur lesquels il est basé reposent uniquement sur des solutions aqueuses synthétiques qui renferment seulement 0,001 mol/L de dysprosium, de néodyme, de fer et de nickel, soit des concentrations très éloignées de celles attendues dans une solution aqueuse issue du traitement d'aimants permanents usagés ou rebutés. Ainsi, aucun test n'a été effectué sur des solutions aqueuses réellement obtenues à partir d'aimants permanents et, donc, susceptibles de contenir jusqu'à 600 fois plus de fer ou 60 fois plus de néodyme par exemple, que les solutions aqueuses synthétiques qu'ils ont utilisées. Par ailleurs, cet article ne précise pas le comportement et l'impact des autres éléments métalliques pouvant également se trouver dans une solution aqueuse acide issue du traitement d'aimants permanents NdFeB tels que le praséodyme, le bore, le cobalt et le cuivre. Enfin, aucun schéma d'un procédé qui permettrait de récupérer, à une échelle industrielle, le dysprosium et, éventuellement le praséodyme et le, à la fois quantitativement et sélectivement n'est proposé dans cet article qui se cantonne uniquement à des expériences en tubes. Compte-tenu de ce qui précède, les Inventeurs se sont donc fixé pour but de fournir un procédé qui permette de récupérer une ou plusieurs terres rares présentes dans une phase aqueuse acide issue du traitement d'aimants permanents usagés ou rebutés et, en particulier, d'aimants permanents NdFeB et ce, de manière sélective vis-à-vis des éléments non-terres rares susceptibles d'être également présents dans cette phase aqueuse de sorte que la ou les terres rares ainsi récupérées puissent présenter, ensemble ou séparément, un degré de pureté élevé, idéalement supérieur à 99,5%. Ils se sont aussi fixé pour but que ce procédé permette de récupérer cette ou ces terres rares avec un rendement de récupération élevé, idéalement supérieur à 99,5%. Ils se sont également fixé pour but que ce procédé soit applicable à des phases aqueuses issues du traitement d'aimants permanents dont l'acidité puisse s'inscrire dans une large gamme. Ils se sont en outre fixé pour but que ce procédé soit suffisamment simple à mettre en oeuvre pour que son exploitation à une échelle industrielle puisse être raisonnablement envisagée. EXPOSÉ DE L'INVENTION Ces buts et d'autres encore sont atteints par l'invention qui propose tout d'abord un procédé (dénommé ci-après « premier procédé ») de récupération sélective d'au moins une terre rare TR1, de numéro atomique au moins égal à 62, à partir d'une phase aqueuse acide Al issue du traitement d'aimants permanents usagés ou rebutés et comprenant une ou plusieurs terre(s) rare(s) TR1, des métaux de transition et une concentration en acide fort allant de 0,2 à 6 mol/L, lequel procédé comprend : ai) l'extraction de la (des) terre(s) rare(s) TR1 de la phase aqueuse Al, par mise en contact de la phase aqueuse Al avec une phase organique non-miscible à l'eau, qui comprend un diglycolamide lipophile, c'est-à-dire ayant un nombre total d'atomes de carbone au moins égal à 24, comme extractant, dans un diluant organique, puis séparation des phases aqueuse et organique ; 131) le lavage de la phase organique obtenue à l'issue de l'étape ai), par mise en contact de la phase organique avec une phase aqueuse acide A2, qui comprend un acide fort identique à l'acide fort de la phase aqueuse Al, à une concentration au plus égale à la concentration en acide fort de la phase aqueuse Al, puis séparation des phases aqueuse et organique ; et ci) la désextraction de la (des) terre(s) rare(s) TR1 de la phase organique obtenue à l'issue de l'étape 131), par mise en contact de la phase organique avec une phase aqueuse acide A3 qui présente un pH au moins égal à 1, puis séparation des phases aqueuse et organique. Dans ce qui précède et ce qui suit, on entend par aimants permanents « usagés », tous les aimants permanents susceptibles d'être récupérés à partir de déchets post-consommation industriels ou domestiques et, notamment de déchets d'équipements électriques et électroniques (encore appelés « DEEE » ou « D3E ») tels que disques durs d'ordinateurs, moteurs électriques, dispositifs magnétiques (scanners, haut-parleurs de téléviseurs, ...), etc, tandis que l'on entend par aimants permanents « rebutés », tous les rebuts de la fabrication d'aimants permanents et ce, qu'il s'agisse de poudres, de copeaux ou d'éléments plus massifs. Par ailleurs, dans ce qui précède et ce qui suit, les expressions « de .... à .... », « allant de .... à .... » et « compris(e) entre .... et .... » sont équivalentes et entendent signifier que les bornes sont incluses. De même, les termes « solution » et « phase » sont équivalents et parfaitement interchangeables. Conformément à l'invention, le diglycolamide est avantageusement choisi parmi les diglycolamides qui répondent à la formule (I) ci-après : Ri(R2)N-C(0)-CH2-0-CH2-C(0)-N(R3)R4 (I) dans laquelle R1, R2, R3 et R4 représentent, indépendamment les uns des autres, des groupes alkyles, linéaires ou ramifiés, comprenant chacun au moins 5 atomes de carbone et, de préférence, au moins 8 atomes de carbone tels que des groupes n-octyles, 2-éthylhexyles, n-nonyles, n-décyles, n-undécyles, n-dodécyles, n-tridécyles, n-tétradécyles, etc. Parmi ces diglycolamides, on préfère plus particulièrement les diglycolamides de formule (I) ci-avant dans laquelle R1, R2, R3 et R4 représentent des groupes alkyles identiques entre eux et comprenant de 8 à 12 atomes de carbone. À titre d'exemples de tels diglycolamides, on peut citer le N,N,A1'1Artétraoctyl-3-oxapentanediamide (ou TODGA), le N,N,AP,Ar-tétra(2-éthylhexyl)-3- oxapentanediamide (ou TEHDGA), le N,N,AP1Ar-tétradécy1-3-oxapentanediamide (ou TDDGA) ou encore le N,N,AP1Ar-tétradodécy1-3-oxapentanediamide (ou TdDDGA). Selon une disposition particulièrement préférée de l'invention, le diglycolamide est choisi parmi le TODGA, le TEHDGA et le TdDDGA et, mieux encore, parmi le TODGA et le TdDDGA. Quoi qu'il en soit, le diglycolamide est présent dans la phase organique à une concentration allant typiquement de 0,05 à 0,4 mol/L, par exemple de 0,2 mol/L. La phase organique peut comprendre de plus un modificateur de phase propre à augmenter leur capacité de charge, c'est-à-dire la concentration maximale en éléments métalliques que peut présenter cette phase sans que se produise la formation d'une troisième phase par démixtion lorsqu'elle est mise en contact avec une phase aqueuse chargée en éléments métalliques. Un tel modificateur de charge sera généralement indiqué dans le cas d'une phase organique comprenant un diglycolamide de formule (I) ci-avant dans laquelle R1 à IV représentent des groupes alkyles ayant moins de 12 atomes de carbone tel que le TODGA ou le TEHDGA. Ce modificateur de phase peut notamment être choisi parmi les phosphates de trialkyles tels que le tri-n-butylphosphate (ou TBP) ou le tri-n-hexyl- phosphate (ou THP), les alcools tels que le n-octanol, le n-décanol ou l'isodécanol, et les monoamides tels que le N,N-dihexyloctanamide (ou DHOA), le N,N-dibutyldécanamide (ou DBDA), le N,N-di(2-éthylhexyl)acétamide (ou D2EHAA), le N,N-di(2-éthylhexyl)- propionamide (ou D2EHPA), le N,N-di(2-éthylhexesobutyramide (ou D2EHiBA) ou le N,N- dihexyldécanamide (ou DHDA). Par ailleurs, ce modificateur de phase ne représente, de préférence, pas plus de 15% en volume du volume de la phase organique, voire pas plus de 10% en volume du volume de cette phase lorsqu'il s'agit d'un alcool comme le n-octanol. Quant au diluant organique, il peut s'agir de tout diluant organique aliphatique non polaire dont l'utilisation a été proposée pour la réalisation d'extractions liquide-liquide comme un dodécane, linéaire ou ramifié, tel que le n-dodécane ou le tétrapropylène hydrogéné (ou TPH), ou un kérosène tel que celui commercialisé par la société TOTAL sous la référence commerciale Isane IP-185. Comme précédemment indiqué, la phase aqueuse A2 présente une concentration en acide fort au plus égale à la concentration en acide fort de la phase aqueuse Al, ce qui signifie qu'elle peut être inférieure ou égale à cette concentration. Toutefois, pour des raisons d'efficacité du lavage, on utilise, de préférence, une phase aqueuse A2 dont la concentration en acide fort est inférieure à celle de la phase aqueuse Al et se situe typiquement entre 0,1 et 4 mol/L et, mieux encore, entre 0,1 et 2 mol/L d'acide fort. Conformément à l'invention, l'acide fort présent dans la phase aqueuse Al et, par conséquent, dans la phase aqueuse A2 (puisque, comme précédemment mentionné, cette dernière comprend le même acide fort que la phase aqueuse Al) est de, préférence, l'acide nitrique. Toutefois, il va de soi qu'il pourrait tout aussi bien s'agir d'acide sulfurique, d'acide chlorhydrique ou d'acide phosphorique, voire d'un mélange de plusieurs acides forts tels que précités. La phase aqueuse A3 peut comprendre comme acide, un acide fort et, qui plus est, le même acide fort que celui présent dans les phases aqueuses Al et A2, par exemple l'acide nitrique, auquel cas cette phase aqueuse comprend typiquement de 0,0001 à 0,1 mol/L et, mieux encore, de 0,0005 à 0,002 mol/L de cet acide fort. Toutefois, il est également possible que la phase aqueuse A3 comprenne comme acide, un acide faible, par exemple un acide mono-, di- ou tricarboxylique tel que l'acide glycolique, l'acide malonique ou l'acide mésoxalique, auquel cas cette phase aqueuse comprend typiquement de 0,05 à 1 mol/L et, mieux encore, de 0,1 à 0,5 mol/L de cet acide faible. Pour favoriser la désextraction de la (des) terre(s) rare(s) TR1 de la phase organique issue de l'étape b1), la phase aqueuse A3 peut comprendre de plus un ou plusieurs composés complexant les terres rares en milieu aqueux, lequel(s) composé(s) peut (peuvent) notamment être choisi(s) parmi les diglycolamides hydrophiles, c'est-à-dire dont le nombre total d'atomes de carbone ne dépasse pas 20, comme le N,N,N',N'- tétraméthyldiglycolamide (ou TMDGA), le N,N,N',N'-tétraéthyldiglycolamide (ou TEDGA) ou le N,N,N',N'-tétrapropyldiglycolamide (ou TPDGA), les acides polyaminocarboxyliques comme l'acide N-(2-hydroxyéthyl)éthylène diamine triacétique (ou HEDTA), l'acide nitrilotriacétique (ou NTA) ou l'acide diéthylène triamine pentaacétique (ou DTPA), ou encore parmi les acides mono-, di- ou tricarboxyliques comme l'acide glycolique, l'acide malonique ou l'acide mésoxalique dans le cas, bien entendu, où ladite phase aqueuse A3 ne comprend pas déjà comme acide, un tel acide mono-, di- ou tricarboxylique. En complément ou en variante, l'étape ci) peut également être réalisée à chaud, c'est-à-dire typiquement à une température allant de 40 à 55°C. Avantageusement, le premier procédé comprend de plus une étape de purification de la phase organique issue de l'étape ci), laquelle purification peut comprendre, comme cela est bien connu en soi, un lavage de cette phase organique par une ou plusieurs phases aqueuses acides, alcalines et/ou complexantes, capables de désextraire les impuretés et les éventuels produits de dégradation (notamment, les produits d'hydrolyse) qu'elle contient sans pour autant désextraire le diglycolamide. De manière préférée, ce procédé est mis en oeuvre sous la forme d'un cycle formé par les étapes ai), 131), ci) et la purification de la phase organique issue de l'étape ci). Conformément à l'invention, le premier procédé, tel qu'il vient d'être décrit, est de préférence mis en oeuvre pour récupérer le dysprosium (Z = 66) contenu dans des aimants permanents NdFeB usagés ou rebutés, auquel cas la phase aqueuse Al est issue du traitement d'aimants permanents de ce type et comprend du dysprosium en tant que terre rare TR1. Toutefois, ce procédé peut également être mis en oeuvre pour récupérer sélectivement le samarium (Z = 62) contenu dans des aimants permanents SmCo usagés ou rebutés, auquel cas la phase aqueuse Al est issue du traitement d'aimants permanents de ce type et comprend du samarium en tant que terre rare TR1. Il peut, de plus, être mis en oeuvre dans un procédé plus complet permettant de récupérer sélectivement, non seulement une ou plusieurs terres rares lourdes contenues dans des aimants permanents usagés ou rebutés, mais également une ou plusieurs terres rares légères contenues dans ces aimants, et donc être intégré dans ce procédé. Aussi, l'invention a-t-elle également pour objet un procédé (dénommé ci- après « deuxième procédé ») de récupération sélective d'au moins une terre rare TR1, de numéro atomique au moins égal à 62, et d'au moins une terre rare TR2, de numéro atomique au plus égal à 61, à partir d'une phase aqueuse acide Al issue du traitement d'aimants permanents usagés ou rebutés et comprenant une ou plusieurs terre(s) rare(s) TR1 et une ou plusieurs terre(s) rare(s) TR2, des métaux de transition et une concentration en acide fort allant de 0,2 à 6 mol/L, lequel procédé comprend : - la récupération de la (des) terre(s) rare(s) TR1 présente(s) dans la phase aqueuse Al, laquelle récupération comprend les étapes suivantes : ai) l'extraction de la (des) terre(s) rare(s) TR1 de la phase aqueuse Al, par mise en contact de la phase aqueuse Al avec une première phase organique non-miscible à l'eau, qui comprend un diglycolamide ayant un nombre total d'atomes de carbone au moins égal à 24 comme extractant, dans un diluant organique, puis séparation des phases aqueuse et organique ; 131) le lavage de la phase organique obtenue à l'issue de l'étape ai), par mise en contact de la phase organique avec une phase aqueuse acide A2, qui comprend un acide fort identique à l'acide fort de la phase aqueuse Al, à une concentration au plus égale à la concentration en acide fort de la phase aqueuse Al, puis séparation des phases aqueuse et organique ; et ci) la désextraction de la (des) terre(s) rare(s) TR1 de la phase organique obtenue à l'issue de l'étape 131), par mise en contact de la phase organique avec une phase aqueuse acide A3 qui présente un pH au moins égal à 1, puis séparation des phases aqueuse et organique ; puis - la récupération de la (des) terre(s) rare(s) TR2 présente(s) dans la phase aqueuse obtenue à l'issue de l'étape ai), laquelle récupération comprend les étapes suivantes : az) l'extraction de la (des) terre(s) rare(s) TR2 de la phase aqueuse obtenue à l'issue de l'étape ai), par mise en contact de la phase aqueuse avec une deuxième phase organique, non miscible à l'eau, qui comprend le même extractant que la première phase organique, dans un diluant organique, puis séparation des phases aqueuse et organique ; bz) le lavage de la phase organique obtenue à l'issue de l'étape az), par mise en contact de la phase organique avec une phase aqueuse acide A4, qui comprend un acide fort identique à l'acide fort de la phase aqueuse Al, à une concentration au plus égale à la concentration en acide fort de la phase aqueuse issue de l'étape ai), puis séparation des phases aqueuse et organique ; et cz) la désextraction de la (des) terre(s) rare(s) TR2 de la phase organique obtenue à l'issue de l'étape 132), par mise en contact de la phase organique avec une phase aqueuse acide A5 qui présente un pH au moins égal à 1, puis séparation des phases aqueuse et organique. Dans ce deuxième procédé, les caractéristiques préférées du diglycolamide, de la première phase organique et des phases aqueuses A2 et A3 sont telles que précédemment décrites pour le premier procédé. Par ailleurs, tout ce qui a été précédemment mentionné à propos de la phase organique du premier procédé s'applique également à la deuxième phase organique du deuxième procédé ; de même, tout ce qui a été précédemment mentionné à propos de la phase aqueuse A2 du premier procédé s'applique également à la phase aqueuse A4 du deuxième procédé tandis que tout ce qui a été précédemment mentionné à propos de la phase aqueuse A3 du premier procédé s'applique également à la phase aqueuse A5 du deuxième procédé. Dans le deuxième procédé, l'acide fort est aussi, de préférence, l'acide nitrique, étant entendu qu'il pourrait tout aussi bien s'agir d'un autre acide fort comme l'acide sulfurique, l'acide chlorhydrique ou l'acide phosphorique, voire d'un mélange de plusieurs acides forts tels que précités. Avantageusement, le deuxième procédé comprend de plus une purification des phases organiques issues des étapes ci) et c2). De manière préférée, le deuxième procédé est mis en oeuvre sous la forme d'un premier et d'un deuxième cycle, le premier cycle étant formé par les étapes ai), 131), ci) et la purification de la phase organique issue de l'étape ci) et le deuxième cycle étant formé par les étapes az), 132), cz) et la purification de la phase organique issue de l'étape c2). Plus encore, on préfère que ce procédé soit mis en oeuvre sous la forme d'un premier et d'un deuxième cycle utilisant la même phase organique, auquel cas le premier cycle comprend les étapes ai), 131) et ci), le deuxième cycle comprend les étapes az), bz) et c2), les premier et deuxième cycles ayant en commun de comprendre la purification d'une phase organique formée par la réunion des phases organiques issues des étapes ci) et cz) puis la division de la phase organique ainsi purifiée en lesdites première et deuxième phases organiques. Conformément à l'invention, le deuxième procédé, tel qu'il vient d'être décrit, est avantageusement mis en oeuvre pour récupérer sélectivement le dysprosium, le praséodyme (Z = 59) et le néodyme (Z = 60) contenus dans des aimants permanents NdFeB usagés ou rebutés, auquel cas la phase aqueuse Al est issue du traitement d'aimants permanents de ce type et comprend du dysprosium en tant que terre rare TR1, et du praséodyme et du néodyme en tant que terres rares TR2. Qu'il s'agisse d'aimants permanents NdFeB ou d'aimants permanents d'un autre type, la phase aqueuse Al peut notamment être issue de la dissolution d'une poudre d'aimants permanents dans un acide fort supplémenté en un agent oxydant tel que le peroxyde d'hydrogène, comme décrit dans la demande internationale PCT WO 2014/064587, ci-après référence [2], la poudre d'aimants permanents pouvant, elle-même, être obtenue par démagnétisation et broyage d'aimants permanents puis traitement d'hydruration-déshydruration du broyat ainsi obtenu, comme également décrit dans la dite référence [2]. D'autres caractéristiques et avantages de l'invention ressortiront du complément de description qui suit. Il va de soi que ce complément de description n'est donné qu'a titre d'illustration de l'objet de l'invention et ne doit en aucun cas être interprété comme une limitation de cet objet. BRÈVE DESCRIPTION DES FIGURES La figure 1 illustre le principe d'un mode de mise en oeuvre préféré du premier procédé de l'invention, appliqué au traitement, à une échelle industrielle, d'une phase aqueuse nitrique issue du traitement d'aimants permanents NdFeB usagés ou rebutés, en vue de récupérer sélectivement le dysprosium présent dans cette phase aqueuse. La figure 2 illustre le principe d'un mode de mise en oeuvre préféré du deuxième procédé de l'invention, appliqué au traitement, à une échelle industrielle, d'une phase aqueuse nitrique issue du traitement d'aimants permanents NdFeB usagés ou rebutés, en vue de récupérer sélectivement le dysprosium, le praséodyme et le néodyme présents dans cette phase aqueuse. Les figures 3A et 3B illustrent les résultats de tests d'extraction réalisés sur des phases aqueuses nitriques synthétiques, comprenant du bore, du fer, du praséodyme, du néodyme et du dysprosium, en utilisant des phases organiques comprenant 0,2 mol/L de TODGA, 5% (v/v) de n-octanol dans du n-dodécane ; la figure 3A montre les coefficients de distribution, notés Dm, des différents éléments métalliques obtenus en fonction de la concentration en acide nitrique, exprimée en mol/L, des phases aqueuses testées tandis que la figure 3B montre les facteurs de séparation, respectivement notés FSDymd, FSDy/pr, FSDy/B et FSDy/Fe, entre le dysprosium et les autres éléments métalliques ainsi que le facteur de séparation, noté FSNdipr, entre le néodyme et le praséodyme, obtenus en fonction de la concentration en acide nitrique, exprimée en mol/L, des phases aqueuses testées. Les figures 4A et 4B illustrent en détail un exemple du mode de mise en oeuvre préféré du deuxième procédé de l'invention qui est montré sur la figure 2; la figure 4A correspond aux étapes du premier cycle de ce mode de mise en oeuvre hormis l'étape de la purification de la phase organique tandis que la figure 4B correspond aux étapes du deuxième cycle dudit mode de mise en oeuvre hormis, là également, l'étape de purification de la phase organique. Sur les figures 1, 2, 4A et 4B, les rectangles référencés 1 à 7 représentent des extracteurs multi-étagés tels que ceux qui sont classiquement utilisés pour réaliser des extractions liquide-liquide à une échelle industrielle comme, par exemple, des extracteurs constitués de batteries de mélangeurs-décanteurs ; par ailleurs, les flux de phase organique entrant et sortant de ces extracteurs sont symbolisés par un trait continu alors que les flux de phase aqueuse entrant et sortant desdits extracteurs sont symbolisés par des traits en pointillés. EXPOSÉ DÉTAILLÉ DE L'INVENTION EXEMPLE 1 : Schéma de principe d'un mode de mise en oeuvre préféré du premier procédé de l'invention On se réfère à la figure 1 qui illustre le principe d'un mode de mise en oeuvre préféré du premier procédé de l'invention, conçu pour traiter, à une échelle industrielle, une phase aqueuse nitrique issue du traitement d'aimants permanents NdFeB usagés ou rebutés, en vue de récupérer sélectivement le dysprosium qui est, des terres rares lourdes présentes dans cette phase aqueuse, la plus intéressante économiquement. Cette phase aqueuse est, par exemple, une phase aqueuse issue de la dissolution en milieu nitrique, supplémenté en un agent oxydant, d'une poudre d'aimants permanents NdFeB telle qu'obtenue dans la référence [2] précitée. Une telle phase aqueuse, qui est dénommée ci-après et sur la figure 1 « Phase aqueuse Al », peut comprendre, selon le type d'aimants à partir duquel elle a été obtenue et des conditions dans lesquelles la poudre d'aimants a été dissoute en milieu nitrique : de 0,2 à 6 mol/L d'acide nitrique, de l'ordre de 200 mg/L de dysprosium, une concentration totale en praséodyme et néodyme de l'ordre de 10 à 15 g/L, une concentration en fer de l'ordre de 30à 40 g/L et un certain nombre d'impuretés métalliques telles que du bore, du nickel, du cuivre, du cobalt, du chrome, du manganèse, du titane, etc. Ce fer et ces impuretés seront regroupés, dans ce qui suit, sous le terme « éléments indésirables ». Dans le présent mode de mise en oeuvre, le procédé comprend un seul cycle qui vise à récupérer sélectivement le dysprosium présent dans la phase aqueuse Al. Ce cycle comprend : une première étape, dénommée « Extraction Dy » sur la figure 1, qui vise à extraire le dysprosium de la phase aqueuse Al au moyen d'une phase organique, non miscible à l'eau ; une deuxième étape, dénommée « Lavage Pr+Nd+éléments indésirables » sur la figure 1, qui vise à laver la phase organique issue de l'« Extraction Dy » au moyen d'une phase aqueuse A2 pour retirer de cette phase organique les éléments métalliques autres que le dysprosium qui sont susceptibles d'avoir été partiellement extraits lors de l'« Extraction Dy » ; une troisième étape, dénommée « Désextraction Dy » sur la figure 1, qui vise à désextraire le dysprosium de la phase organique issue du « Lavage Pr+Nd+éléments indésirables » au moyen d'une phase aqueuse A3; et une quatrième étape, dénommée « Purification phase organique » sur la figure 1, qui vise à soumettre la phase organique issue de la « Désextraction Dy » à une série de traitements permettant de purifier cette phase pour sa réutilisation dans un cycle ultérieur. Concrètement, l'« Extraction Dy » est réalisée dans l'extracteur 1 en mettant la phase aqueuse Al entrant dans cet extracteur plusieurs fois en contact, à contre-courant, avec la phase organique qui comprend un diglycolamide (noté DGA sur la figure 1) en solution dans un diluant organique. Comme précédemment indiqué, le diglycolamide est choisi parmi les diglycolamides lipophiles, c'est-à-dire dont le nombre total d'atomes de carbone est au moins égal à 24 et, plus particulièrement, parmi les diglycolamides qui répondent à la formule : Ri(R2)N-C(0)-CH2-0-CH2-C(0)-N(R3)R4 dans laquelle R1 à IV représentent des groupes alkyles, linéaires ou ramifiés, comprenant chacun au moins 5 atomes de carbone et, mieux encore, au moins 8 atomes de carbone, préférence étant donnée aux diglycolamides dans lesquels R1 à IV représentent des groupes alkyles identiques entre eux, comprenant de 8 à 12 atomes de carbone. Ce diglycolamide est, par exemple, le TODGA, le TEHDGA ou le TdDDGA que l'on utilise typiquement à une concentration allant de 0,05 à 0,4 mol/L, par exemple de 0,2 mol/L. La phase organique peut comprendre de plus, notamment lorsque les groupes alkyles R1 à IV du diglycolamide comprennent moins de 12 atomes de carbone, un modificateur de phase propre à éviter la formation d'une troisième phase, par exemple du n-octanol (CH3(CH2)6CH2OH), auquel cas ce dernier ne représente, de préférence, pas plus de 10% en volume du volume de la phase organique. Quant au diluant organique, il s'agit, par exemple, d'un diluant aliphatique tel que le n-dodécane, le TPH ou un kérosène tel que l'Isane IP-185. La phase organique sortant de l'extracteur 1, qui est chargée en dysprosium, est dirigée vers l'extracteur 2 dévolu au « Lavage Pr+Nd+éléments indésirables » tandis que la phase aqueuse sortant de l'extracteur 1 (dénommée « raffinat » sur la figure 1) est dirigée vers une unité de traitement des effluents aqueux du procédé. Le « Lavage Pr+Nd+éléments indésirables » est réalisé dans l'extracteur 2 en mettant la phase organique entrant dans cet extracteur plusieurs fois en contact, à contre-courant, avec la phase aqueuse A2 qui comprend de l'acide nitrique à une concentration qui est au plus égale mais, de préférence, inférieure à la concentration en acide nitrique de la phase aqueuse Al, chaque mise en contact étant suivie d'une séparation des phases aqueuse et organique. Typiquement, la concentration en acide nitrique de la phase aqueuse A2 va de 0,1 à 4 mol/L selon la concentration en acide nitrique de la phase aqueuse Al. La phase organique sortant de l'extracteur 2 est dirigée vers l'extracteur 3 dévolu à la « Désextraction Dy » tandis que la phase aqueuse sortant de l'extracteur 2 est renvoyée vers l'extracteur 1 où elle rejoint la phase aqueuse Al et s'ajoute à elle. La « Désextraction Dy » est réalisée dans l'extracteur 3 en mettant la phase organique entrant dans cet extracteur plusieurs fois en contact, à contre-courant, avec la phase aqueuse A3 qui comprend une concentration en acide nitrique allant de 0,0001 à 0,01 mol/L, par exemple de 0,001 mol/L, chaque mise en contact étant suivie d'une séparation des phases aqueuse et organique. Pour faciliter la désextraction du dysprosium, la phase aqueuse A3 peut comprendre, outre de l'acide nitrique, un ou plusieurs composés complexant les terres rares en milieu aqueux tels qu'un diglycolamide hydrophile, c'est-à-dire dont le nombre total d'atomes de carbone ne dépasse pas 20, comme le TMDGA, le TEDGA ou le TPDGA, un acide polyaminocarboxylique comme l'HEDTA, le NTA ou le DTPA, ou un acide mono-, di- ou tricarboxylique comme l'acide glycolique, l'acide malonique ou l'acide mésoxalique. En complément ou en variante, l'extracteur 3 peut aussi être chauffé, typiquement à une température allant de 40 à 55°C. À l'issue de la « Désextraction Dy », on obtient une phase aqueuse qui ne contient plus que du dysprosium comme élément métallique, et une phase organique qui est dirigée vers l'extracteur 7 dévolu à la « Purification phase organique » pour subir une série de traitements (lavages acides, lavages alcalins, lavages complexants, etc) propres à la débarrasser des éventuels produits de dégradation, notamment d'hydrolyse, et éléments métalliques résiduels qu'elle renferme. EXEMPLE 2 : Schéma de principe d'un mode de mise en oeuvre préféré du deuxième procédé de l'invention On se réfère à présent à la figure 2 qui illustre le principe d'un mode de mise en oeuvre préféré du deuxième procédé de l'invention, dans lequel ce procédé est conçu pour traiter, à une échelle industrielle, une phase aqueuse acide Al similaire à celle traitée dans l'exemple 1 ci-avant mais en vue de récupérer sélectivement, non seulement le dysprosium mais également le praséodyme et le néodyme. Dans le présent mode de mise en oeuvre, le procédé comprend deux cycles, à savoir : un premier cycle qui vise à récupérer sélectivement le dysprosium présent dans la phase aqueuse Al et un deuxième cycle qui vise, lui, à récupérer sélectivement le praséodyme et le néodyme présents dans le raffinat du premier cycle. Le premier cycle comprend : une première étape, dénommée « Extraction Dy » sur la figure 2, qui vise à extraire le dysprosium de la phase aqueuse Al au moyen d'une première phase organique, non miscible à l'eau ; - une deuxième étape, dénommée « Lavage Pr+Nd+éléments indésirables » sur la figure 2, qui vise à laver la phase organique issue de l'« Extraction Dy » au moyen d'une phase aqueuse A2 pour retirer de cette phase organique les éléments métalliques autres que le dysprosium qui sont susceptibles d'avoir été partiellement extraits lors de l'« Extraction Dy »; une troisième étape, dénommée « Désextraction Dy » sur la figure 2, qui vise à désextraire le dysprosium de la phase organique issue du « Lavage Pr+Nd+éléments indésirables » au moyen d'une phase aqueuse A3; tandis que le deuxième cycle comprend : une première étape, dénommée « Co-extraction Pr+Nd » sur la figure 2, qui vise à extraire le praséodyme et le néodyme de la phase aqueuse issue de l'« Extraction Dy » au moyen d'une deuxième phase organique, non miscible à l'eau ; une deuxième étape, dénommée « Lavage éléments indésirables » sur la figure 2, qui vise à laver la phase organique issue de la « Co-extraction Pr+Nd » au moyen d'une phase aqueuse A4 pour retirer de cette phase organique les éléments métalliques autres que le praséodyme et le néodyme qui sont susceptibles d'avoir été partiellement extraits lors de la « Co-extraction Pr+Nd » ; et une troisième étape, dénommée « Co-désextraction Pr+Nd » sur la figure 2, qui vise à désextraire le praséodyme et le néodyme de la phase organique issue du « Lavage éléments indésirables » au moyen d'une phase aqueuse A5. Les premier et deuxième cycles comprennent, en outre, une étape commune, dénommée « Purification phase organique » sur la figure 2, qui les lie l'un à l'autre et qui vise à soumettre la phase organique formée par la réunion des phases organiques issues respectivement de la « Désextraction Dy » et de la « Co-désextraction Pr+Nd » à une série de traitements permettant de purifier cette phase pour sa réutilisation, après division en deux, dans des premier et deuxième cycles ultérieurs. Les étapes « Extraction Dy », « Lavage Pr+Nd+éléments indésirables », « Désextraction Dy » et « Purification phase organique » sont réalisées, respectivement dans les extracteurs 1, 2, 3 et 7, de la même façon que dans l'exemple 1. Par contre, à la différence de l'exemple 1, la phase aqueuse sortant de l'extracteur 1 est dirigée vers l'extracteur 4 dévolu à la « Co-extraction Pr+Nd » au lieu d'être dirigée vers une unité de traitement des effluents aqueux du procédé. La « Co-extraction Pr+Nd » est réalisée en mettant la phase aqueuse entrant dans l'extracteur 4 plusieurs fois en contact, à contre-courant, avec la deuxième phase organique qui présente la même composition, à la fois qualitative et quantitative, que la première phase organique, chaque mise en contact étant suivie d'une séparation des phases aqueuse et organique. Une augmentation de la concentration en acide nitrique de la phase aqueuse issue de l'« Extraction Dy » peut être réalisée, avant l'entrée ou lors de l'entrée de cette phase aqueuse dans l'extracteur 4, pour favoriser l'extraction du praséodyme et du néodyme par le diglycolamide. La phase organique sortant de l'extracteur 4, qui est chargée en praséodyme et néodyme, est dirigée vers l'extracteur 5 dévolu au « Lavage éléments indésirables » tandis que la phase aqueuse sortant de l'extracteur 4 (dénommé « raffinat » sur la figure 2) est dirigée vers une unité de traitement des effluents aqueux du procédé. Le « Lavage éléments indésirables » est réalisé dans l'extracteur 5 en mettant la phase organique entrant dans cet extracteur plusieurs fois en contact, à contre-courant, avec la phase aqueuse A4 qui comprend de l'acide nitrique à une concentration qui est au plus égale mais, de préférence, inférieure à la concentration en acide nitrique de la phase aqueuse issue de l'« Extraction Dy », chaque mise en contact étant suivie d'une séparation des phases aqueuse et organique. Typiquement, la concentration en acide nitrique de la phase aqueuse A4 va de 0,1 à 4 mol/L selon la concentration en acide nitrique de la phase aqueuse issue de l'« Extraction Dy ». La phase organique sortant de l'extracteur 5 est dirigée vers l'extracteur 6 dévolu à la « Désextraction Pr+Nd » tandis que la phase aqueuse sortant de l'extracteur 5 est renvoyée vers l'extracteur 4 où elle rejoint la phase aqueuse issue de l'« Extraction Dy » et s'ajoute à elle. La « Désextraction Pr+Nd » est réalisée dans l'extracteur 6 en mettant la phase organique entrant dans cet extracteur plusieurs fois en contact, à contre-courant, avec la phase aqueuse A5 qui comprend une concentration en acide nitrique allant de 0,0001 à 0,1 mol/L, par exemple de 0,001 mol/L, chaque mise en contact étant suivie d'une séparation des phases aqueuse et organique. Pour favoriser la désextraction du praséodyme et du néodyme, la phase aqueuse A5 peut comprendre, outre de l'acide nitrique, un ou plusieurs agents complexant les terres rares du même type que ceux susceptibles d'être utilisés pour la « Désextraction Dy ». En complément ou en variante, l'extracteur 6 peut être chauffé, typiquement à une température allant de 40 à 55°C. À l'issue de la « Désextraction Pr+Nd », on obtient une phase aqueuse qui ne contient plus que du praséodyme et du néodyme comme éléments métalliques, et une phase organique qui rejoint la phase organique issue de la « Désextraction Dy » et est dirigée, conjointement avec cette dernière, vers l'extracteur 7 dévolu à la « Purification phase organique ». EXEMPLE 3 : Validation expérimentale de l'invention Dans les essais qui suivent, les concentrations des différents éléments métalliques dans les solutions ou phases aqueuses ont toutes été mesurées par spectrométrie d'émission atomique par torche à plasma, encore connue sous le sigle ICPAES. Les concentrations des éléments métalliques dans les phases organiques ont été estimées après avoir désextrait ces éléments dans une phase aqueuse fortement complexante (acide oxalique = 0,5 mol/L ; TEDGA = 0,2 mol/L ; HNO3 = 1 mol/L ; rapport volumique 0/A = 1/5 ; durée de l'agitation = 10 minutes ; température = 25°C) et après avoir mesuré les concentrations desdits éléments dans la phase aqueuse obtenue à l'issue de cette désextraction. Par ailleurs, les coefficients de distribution et les facteurs de séparation ont été déterminés conformément aux conventions du domaine des extractions liquide- liquide, à savoir que : - le coefficient de distribution d'un élément métallique M, noté Dm, entre deux phases, respectivement organique et aqueuse, est égal à : [M]org. Dm = avec : [M]org. = concentration de l'élément métallique dans la phase organique à l'équilibre d'extraction (en g/L) ; et [M]aq. = concentration de l'élément métallique dans la phase aqueuse à l'équilibre d'extraction (en g/L) ; [M] aq - le facteur de séparation entre deux éléments métalliques M1 et M2, noté FSm1lm2, est égal à : FSM1/M2 = avec : Dm' = coefficient de distribution de l'élément métallique M1 ; et Dm2 = coefficient de distribution de l'élément métallique M2. 1) Tests d'extraction réalisés sur des phases aqueuses nitriques synthétiques comprenant du bore, du fer, du praséodyme, du néodyme et du dysprosium : On réalise des tests d'extraction en tubes, en utilisant : comme phases organiques : des phases comprenant soit 0,2 mol/L de TODGA dans du n-dodécane soit 0,2 mol/L de TODGA et 5% (v/v) de n-octanol (en tant que modificateur de phase) dans du n-dodécane ; et - comme phases aqueuses : des phases obtenues par dissolution d'acide borique et de nitrates hydratés de fer, de praséodyme, de néodyme et de dysprosium dans une solution aqueuse d'acide nitrique ; toutes ces phases présentent les concentrations en bore, fer, praséodyme, néodyme et dysprosium qui sont indiquées dans le tableau I ci-après mais leur concentration en acide nitrique varie de 0,1 à 2,6 mol/L. Tableau I Elements Concentrations (g/L) B 1,3 Fe 43,7 Pr 1,1 Nd 10,3 Dy 1,0 Chaque phase organique est mise en contact, sous agitation, avec l'une des phases aqueuses, volume à volume, pendant 30 minutes à 25°C, puis ces phases sont séparées l'une de l'autre après centrifugation. Dmi Dm2 Les résultats de ces tests montrent qu'il n'y a pas de formation d'une troisième phase lorsque la phase organique utilisée pour l'extraction comprend du n-octanol et ce, quelle que soit l'acidité de la phase aqueuse testée. Par contre, une troisième phase se forme en l'absence de n-octanol dans la phase organique. Comme visible sur la figure 3A, qui illustre les coefficients de distribution des différents éléments métalliques en fonction de la concentration en acide nitrique des phases aqueuses testées, une extraction quantitative du dysprosium (DDy > 100) est obtenue pour l'ensemble de ces phases. Le fer, qui est l'élément le plus abondant dans les phases aqueuses, est, lui, très peu extrait (DFe Les concentrations en éléments métalliques de la phase aqueuse ainsi obtenue sont indiquées dans le tableau II ci-après. Tableau II Éléments Concentrations (g/L) B 0,4 Fe 36 Co 0,2 Ni 0,8 Cu 0,5 Pr 2,9 Nd 11 Dy 0,2 * Test d'extraction : La phase aqueuse précédemment obtenue est soumise à un test d'extraction que l'on réalise en utilisant comme phase organique, une phase comprenant 0,2 mol/L de TODGA et 5% (v/v) de n-octanol dans du n-dodécane. Pour ce faire, la phase aqueuse est mise en contact, sous agitation, avec cette phase organique dans un rapport volumique 0/A de 1, pendant 30 minutes à 25°C, puis ces phases sont séparées l'une de l'autre par décantation. Le tableau III ci-après présente les coefficients de distribution des différents éléments métalliques, les facteurs de séparation FSDyim et FSprim ainsi que la concentration de la phase aqueuse en acide nitrique à l'équilibre obtenus pour ce test d'extraction. Tableau III Éléments Dm FSDy/M FSPr/M [FIN03]éq. B 0,06 383 8,3 476M Fe 5 750 >125 Co 1 150 >25 Ni 4 600 >100 Cu 575 > 12,5 Pr 0,5 46 1,0 Nd 1,3 18 0,4 Dy 23 1,0 0,02 Ce tableau confirme l'extraction quantitative du dysprosium (DDy = 23) précédemment obtenue lors des tests d'extraction réalisés au point 1) ci-avant sur des phases aqueuses nitriques synthétiques. Il confirme également la forte sélectivité que présente le TODGA pour le dysprosium par rapport aux autres éléments métalliques, y compris les terres rares légères, puisque les facteurs de séparation FSDy/pr et FSDyiNd sont respectivement de 46 et 18. Enfin, il montre qu'il est possible de séparer efficacement, après avoir extrait le dysprosium de la phase aqueuse, le didyme Pr+Nd des autres éléments métalliques encore présents dans cette phase aqueuse en utilisant la même phase organique que celle utilisée pour extraire le dysprosium. * Tests de désextraction : La phase organique obtenue à l'issue du test d'extraction ci-avant est soumise à une série de tests de désextraction que l'on réalise en utilisant comme phase aqueuse, une solution aqueuse d'acide nitrique à 0,001 mol/L (pH 3). Pour ce faire, des aliquotes de la phase aqueuse sont mises en contact une première fois (ci-après « contact 1 »), sous agitation, avec des aliquotes de la phase organique dans un rapport volumique 0/A de 1/5, pendant 30 minutes à 25°C, 40°C ou 55°C, puis ces aliquotes sont séparées les unes des autres par décantation. Les concentrations en éléments métalliques ainsi que le pH des aliquotes de phase aqueuse ainsi séparées sont mesurés, après quoi ces aliquotes sont de nouveau mises en contact (ci-après « contact 2 ») avec des aliquotes de la phase organique dans les mêmes conditions que précédemment. Le tableau IV ci-après présente les coefficients de distribution du dysprosium, du néodyme et du praséodyme obtenus pour ces tests de désextraction. Sont également indiqués dans ce tableau les pH présentés par les aliquotes de phase aqueuse après chacun des contacts 1 et 2. Tableau IV Dm Désextraction à 25°C Désextraction à 40°C Désextraction à 55°C Contact 1 Contact 2 Contact 1 Contact 2 Contact 1 Contact 2 Éléments Dy 20,2 0,9 3,8 0,65 0,73 0,86 Nd 0,60 0,15 0,13 Par contre, une bonne désextraction du didyme Pr+Nd est observée dès le premier contact et ce, quelle que soit la température, cette désextraction étant toutefois améliorée par une augmentation de la température. 3) Récupération du dysprosium à partir d'une phase aqueuse issue de la dissolution d'une poudre d'aimants permanents NdFeB en milieu nitrique 0,4 M : On prépare une phase aqueuse par dissolution d'une poudre d'aimants permanents NdFeB rebutés en milieu nitrique 0,4 M de la même manière qu'au point 2) ci- avant, à ceci près que la solution aqueuse utilisée pour dissoudre la poudre résultant du traitement d'hydruration-déshydruration est une solution aqueuse d'acide nitrique 0,4M. Les concentrations en éléments métalliques de la phase aqueuse ainsi obtenue sont indiquées dans le tableau V ci-après. Tableau V Éléments Concentrations (g/L) B 0,4 Fe 32 Co 0,2 Ni 0,08 Cu 0,1 Pr 2,7 Nd 11 Dy 0,2 Puis on réalise, à partir de cette phase aqueuse, un test d'extraction suivi d'une série de tests de désextraction dans les mêmes conditions que celles décrites au point 2) ci-avant. Le tableau VI ci-après présente les coefficients de distribution des différents éléments métalliques, les facteurs de séparation FSDyim et FSprim ainsi que la concentration de la phase aqueuse en acide nitrique à l'équilibre obtenus pour le test d'extraction tandis que le tableau VII ci-après présente les coefficients de distribution du dysprosium, du néodyme et du praséodyme obtenus pour les tests de désextraction. Sont également indiqués dans ce tableau les pH présentés par les aliquotes de solution aqueuse après le contact 1. Tableau VI Elements Dm FSDy/M FSPr/M [HNO3]éq. B 0,12 225 14 0,34 M Fe 3 500 >857 Co 1 350 >85 Ni 540 >34 Cu Toutefois, la sélectivité du TODGA pour le dysprosium par rapport au praséodyme et au néodyme apparaît être plus faible que celle observée pour la phase aqueuse utilisée au point 2) ci-avant en sorte qu'il semble préférable que la solution issue de la dissolution d'une poudre d'aimants permanents NdFeB à partir de laquelle est extrait le dysprosium ait une concentration en acide nitrique significativement supérieure à 0,4 M. Le tableau VII confirme, lui, qu'il est possible de désextraire les terres rares comprenant du TODGA comme extractant au moyen d'une phase aqueuse nitrique très diluée (pH 3) et que cette désextraction est améliorée par une augmentation de la température. 4) Influence de la nature des chaînes alkyles du diglycolamide : On réalise des tests d'extraction en tubes, en utilisant : comme phases organiques : des phases comprenant 0,2 monde l'un des diglycolamides suivants : TODGA, TEHDGA ou TdDDGA, avec ou sans 5% (v/v) de noctanol (en tant que modificateur de phase), dans du n-dodécane ; et comme phases aqueuses : les phases aqueuses issues de la dissolution d'une poudre d'aimants permanents NdFeB en milieu nitrique 5,15 M et 0,4 M, respectivement préparées aux points 2) et 3) ci-avant. Ces tests d'extraction sont réalisés dans les mêmes conditions que celles décrites au point 2) ci-avant. Le tableau VIII ci-après présente les coefficients de distribution du dysprosium, du néodyme, du praséodyme, du fer et du bore ainsi que les pH présentés par les phases aqueuses à l'équilibre. Tableau VIII Phases organiques TODGA TEHDGA TdDDGA 5% 0% 5% 0% 5% 0% octanol octanol octanol octanol octanol octanol Phase DDy 23 3ème 3ème 3ème 24,9 25,3 aqueuse phase phase phase 5,15 M DNd 1,4 3ème 3ème 3ème 1,65 1,65 phase phase phase Dp, 0,5 3ème 3ème 3ème 1,61 1,62 phase phase phase DFe Le modèle rend compte de la distribution des espèces d'intérêt, ici les terres rares, entre phase aqueuse et phase organique. Pour optimiser la fiabilité du modèle, celui-ci est basé sur une description chimique des phénomènes. D'une part, les coefficients d'activité en phase aqueuse sont pris en compte pour que la gamme de validité du modèle soit la plus large possible en termes de concentration en acide nitrique en particulier, et, d'autre part, les constantes du modèle sont déterminées par optimisation numérique des données expérimentales. Dans le cas présent, le modèle a été développé à partir des données expérimentales obtenues aux points 1) à 3) de l'exemple 3 ci-avant avec une phase organique comprenant 0,2 mol/L de TODGA et 5% (v/v) de n-octanol dans du n-dodécane. Il a été nécessaire de modéliser le comportement de l'acide nitrique car l'extraction de cet acide entre en compétition avec celle des terres rares, puis de proposer, à partir de l'optimisation des données expérimentales, des complexes de terres rares. Ont été retenus les complexes de type [TR(NO3)3,TODGAn1 où TR désigne Dy, Pr ou Nd et n varie de 1 à 3. À chaque espèce transférée entre une phase aqueuse et une phase organique, une équation mathématique classique en chimie a été associée. Pour l'acide nitrique et les terres rares (TR), les équations mathématiques sont les suivantes : PiNO3,TODGAnj] Kn = , où n varie de 1 à 3; WHN0 3 . [HNO3])111.[TODGA] RTR(No,),,T0DGAni] K'n = où TR = Dy, Pr ou Nd et m varie de 1 à 3. YTKNO3)3-[TR(NO3)3]-[TODGA] Dans ces équations, YTR(NO3)3 et YmN.103 désignent les coefficients d'activité de la terre rare TR et de l'acide nitrique respectivement et les paramètres Kn et en sont des constantes. Ces constantes ont été optimisées afin de reproduire au mieux les coefficients de distribution expérimentaux. La comparaison des données expérimentales et des données calculées par le modèle est présentée dans le tableau IX ci-après. Tableau IX [1-11éq. DFe DFe DDy DDy DNd DNd DPr DPr (M) (exp.) (calc.) (exp.) (calc.) (exp.) (calc.) (exp.) (calc.) Phases 0,109 0,0041 0,0038 119 104 7,6 4,5 3,4 4,1 aqueuses nitriques synthétiques 0,173 0,0032 0,0037 121 92 4,9 3,5 3,1 3,1 0,418 0,0033 0,0033 115 102 4,6 3,3 2,6 2,8 0,761 0,0031 0,0030 114 116 4,1 3,2 2,1 2,5 1,49 0,0024 0,0027 105 132 3,6 3,2 1,4 2,0 2,23 0,0019 0,0029 104 108 3,4 3,3 1,2 1,7 Phases aqueuses issues de la dissolution d'une poudre d'aimants en milieu nitrique 0,34 0,0014 0,0014 37 43 2,3 1,8 1,9 1,6 2,57 0,0018 0,0030 197 139 13,4 3,3 6,8 2,1 4,76 0,0036 0,0037 34 32 1,5 1,2 0,6 0,5 5,04 0,0037 0,0034 32 32 2,4 1,2 0,9 0,5 Le modèle mathématique ainsi développé a permis d'aboutir au schéma détaillé qui est illustré sur les figures 4A et 4B, dans lesquelles la figure 4A correspond au premier cycle dévolu à la récupération sélective du dysprosium tandis que la figure 4B correspond au deuxième cycle dévolu à la récupération sélective du praséodyme et du néodyme. Sur ces figures, n'est toutefois pas représentée l'étape commune aux deux cycles de purification de la phase organique. Selon ce schéma, un extracteur à 7 étages serait nécessaire, dans le premier cycle, pour extraire plus de 99,99% du dysprosium de la phase aqueuse Al (« Extraction Dy ») alors qu'un extracteur également à 7 étages permettrait de séparer le dysprosium des autres terres rares et des autres éléments métalliques (« Lavage Pr+Nd+ élément indésirables ») et d'atteindre une pureté du dysprosium de l'ordre de 99,99%. Un extracteur à 5 étages serait nécessaire pour désextraire quantitativement le dysprosium de la phase organique issue du « Lavage Pr+Nd+ éléments indésirables» (« Désextraction Dy ») mais, au vu des résultats présentés dans les tableaux IV et VII ci-avant, ce nombre d'étages pourrait être réduit si l'extracteur était chauffé à une température allant de 40 à 55°C. Dans le second cycle, un extracteur à 7 étages serait nécessaire pour coextraire plus de 99,99% du praséodyme et du néodyme présents dans la phase aqueuse issue de l'« Extraction Dy » (« Co-extraction Pr+Nd ») alors qu'un extracteur à 3 étages serait suffisant pour séparer le mélange Nd+Pr des autres éléments métalliques (« Lavage éléments indésirables ») et d'atteindre une pureté du didyme Pr+Nd supérieure à 99,99%. La désextraction du néodyme et du praséodyme de la phase organique s'étant révélée plus aisée que celle du dysprosium, un extracteur à 3 étages devrait être suffisant pour récupérer quantitativement le didyme Pr+Nd purifié en phase aqueuse (« Co-désextraction Pr+Nd »). L'invention ne se limite pas aux modes de mise en oeuvre décrits dans les exemples ci-avant. En particulier, il est tout à fait possible d'adapter le schéma montré sur les figures 4A et 4B, qui a été défini pour traiter une phase aqueuse Al comprenant 5 mol/L d'acide nitrique, au traitement de phases aqueuses comprenant un autre acide fort et/ou présentant une tout autre acidité et, notamment, une acidité beaucoup plus faible telle que, par exemple, de 0,4 mol/L d'acide nitrique. RÉFÉRENCES CITÉES [1] H. Narita et M. Tanaka, Solvent Extraction Research and Development, Japan, 2013, 20, 115-121 [2] Demande internationale WO 2014/064597 REVENDICATIONS1. Procédé de récupération sélective d'au moins une terre rare TR1, de numéro atomique au moins égal à 62, à partir d'une phase aqueuse acide Al issue du traitement d'aimants permanents usagés ou rebutés et comprenant une ou plusieurs terre(s) rare(s) TR1, des métaux de transition et une concentration en acide fort allant de 0,2 à 6 mol/L, lequel procédé comprend : ai) l'extraction de la (des) terre(s) rare(s) TR1 de la phase aqueuse Al, par mise en contact de la phase aqueuse Al avec une phase organique non-miscible à l'eau, qui comprend un diglycolamide ayant un nombre total d'atomes de carbone au moins égal à 24 comme extractant, dans un diluant organique, puis séparation des phases aqueuse et organique ; 131) le lavage de la phase organique obtenue à l'issue de l'étape ai), par mise en contact de la phase organique avec une phase aqueuse acide A2, qui comprend un acide fort identique à l'acide fort de la phase aqueuse Al, à une concentration au plus égale à la concentration en acide fort de la phase aqueuse Al, puis séparation des phases aqueuse et organique ; et ci) la désextraction de la (des) terre(s) rare(s) TR1 de la phase organique obtenue à l'issue de l'étape 131), par mise en contact de la phase organique avec une phase aqueuse acide A3 qui présente un pH au moins égal à 1, puis séparation des phases aqueuse et organique. 2. Procédé selon la revendication 1, dans lequel le diglycolamide répond à la formule : Ri(R2)N-C(0)-CH2-0-CH2-C(0)-N(R3)R4 dans laquelle Ri à R4, qui peuvent être identiques ou différents, représentent des groupes alkyles, linéaires ou ramifiés, comprenant chacun au moins 5 atomes de carbone et, mieux, encore au moins 8 atomes de carbone. 3. Procédé selon la revendication 1 ou la revendication 2, dans lequel le diglycolamide est le N,N,AP1Ar-tétraocty1-3-oxapentanediamide, le N,N,AP1Ar-tétra(2-éthylhexyl)-3-oxapentanediamide, le N,N,AP,Ar-tétradécy1-3-oxapentanediamide ou le N,N,AP,Ar-tétradodécy1-3-oxapentanediamide. 4. Procédé selon l'une quelconque des revendications 1 à 3, dans lequel la phase organique comprend de 0,05 à 0,4 mol/L de diglycolamide. 5. Procédé selon l'une quelconque des revendications 1 à 4, dans lequel la phase organique comprend de plus un modificateur de phase. 6. Procédé selon l'une quelconque des revendications 1 à 5, dans lequel la phase aqueuse A2 comprend de 0,1 à 4 mol/L d'acide fort. 7. Procédé selon l'une quelconque des revendications 1 à 6, dans lequel la phase aqueuse A3 comprend de 0,0001 à 0,1 mol/L d'un acide fort ou de 0,05 à 1 mol/L d'un acide faible. 8. Procédé selon l'une quelconque des revendications 1 à 7, dans lequel l'acide fort est l'acide nitrique. 9. Procédé selon l'une quelconque des revendications 1 à 8, qui comprend de plus une purification de la phase organique issue de l'étape ci). 10. Procédé selon l'une quelconque des revendications 1 à 9, dans lequel la phase aqueuse Al est issue du traitement d'aimants permanents Néodyme-Fer-Bore dans un acide fort et la terre rare TR1 est le dysprosium. 11. Procédé de récupération sélective d'au moins une terre rare TR1, de numéro atomique au moins égal à 62, et d'au moins une terre rare TR2, de numéro atomique au plus égal à 61, à partir d'une phase aqueuse acide Al issue du traitement d'aimants permanents usagés ou rebutés et comprenant une ou plusieurs terre(s) rare(s)TR1 et une ou plusieurs terre(s) rare(s) TR2, des métaux de transition et une concentration en acide fort allant de 0,2 à 6 mol/L, lequel procédé comprend : - la récupération de la (des) terre(s) rare(s) TR1 présente(s) dans la phase aqueuse Al, laquelle récupération comprend les étapes suivantes : ai) l'extraction de la (des) terre(s) rare(s) TR1 de la phase aqueuse Al, par mise en contact de la phase aqueuse Al avec une première phase organique non-miscible à l'eau, qui comprend un diglycolamide ayant un nombre total d'atomes de carbone au moins égal à 24 comme extractant, dans un diluant organique, puis séparation des phases aqueuse et organique ; 131) le lavage de la phase organique obtenue à l'issue de l'étape ai), par mise en contact de la phase organique avec une phase aqueuse acide A2, qui comprend un acide fort identique à l'acide fort de la phase aqueuse Al, à une concentration au plus égale à la concentration en acide fort de la phase aqueuse Al, puis séparation des phases aqueuse et organique ; et ci) la désextraction de la (des) terre(s) rare(s) TR1 de la phase organique obtenue à l'issue de l'étape 131), par mise en contact de la phase organique avec une phase aqueuse acide A3 qui présente un pH au moins égal à 1, puis séparation des phases aqueuse et organique ; puis - la récupération de la (des) terre(s) rare(s) TR2 présente(s) dans la phase aqueuse obtenue à l'issue de l'étape ai), laquelle récupération comprend les étapes suivantes : az) l'extraction de la (des) terre(s) rare(s) TR2 de la phase aqueuse obtenue à l'issue de l'étape ai), par mise en contact de la phase aqueuse avec une deuxième phase organique, non miscible à l'eau, qui comprend le même extractant que la première phase organique, dans un diluant organique, puis séparation des phases aqueuse et organique ; bz) le lavage de la phase organique obtenue à l'issue de l'étape az), par mise en contact de la phase organique avec une phase aqueuse acide A4, qui comprend un acide fort identique à l'acide fort de la phase aqueuse Al, à une concentration au pluségale à la concentration en acide fort de la phase aqueuse issue de l'étape ai), puis séparation des phases aqueuse et organique ; et c2) la désextraction de la (des) terre(s) rare(s) TR2 de la phase organique obtenue à l'issue de l'étape b2), par mise en contact de la phase organique avec une phase aqueuse acide A5 qui présente un pH au moins égal à 1, puis séparation des phases aqueuse et organique. 12. Procédé selon la revendication 11, dans lequel le diglycolamide répond à la formule : Ri(R2)N-C(0)-CH2-0-CH2-C(0)-N(R3)R4 dans laquelle Ri à R4, qui peuvent être identiques ou différents, représentent des groupes alkyles, linéaires ou ramifiés, comprenant au moins 5 atomes de carbone et, mieux, encore au moins 8 atomes de carbone. 13. Procédé selon la revendication 11 ou la revendication 12, dans lequel le diglycolamide est le N,N,AP,Ar-tétraocty1-3-oxapentanediamide, le N,N,AP,Ar-tétra(2- éthylhexyl)-3-oxapentanediamide, le N,N,AP,Ar-tétradécy1-3-oxapentanediamide ou le N,N,AP,Ar-tétradodécy1-3-oxapentanediamide. 14. Procédé selon l'une quelconque des revendications 11 à 13, dans lequel chacune des première et deuxième phases organiques comprend de 0,05 à 0,4 mol/L de diglycolamide. 15. Procédé selon l'une quelconque des revendications 11 à 14, dans lequel chacune des première et deuxième phases organiques comprend de plus un modificateur de phase. 16. Procédé selon l'une quelconque des revendications 11 à 15, dans lequel chacune des phases aqueuses A2 et A4 comprend de 0,1 à 4 mol/L d'acide fort. 17. Procédé selon l'une quelconque des revendications 11 à 16, dans lequel l'une et/ou l'autre des phases aqueuses A3 et A5 comprend (comprennent) de 0,0001 à 0,1 mol/L d'un acide fort ou de 0,05 à 1 mol/L d'un acide faible. 18. Procédé selon l'une quelconque des revendications 11 à 17, dans lequel l'acide fort est l'acide nitrique. 19. Procédé selon l'une quelconque des revendications 11 à 18, qui comprend de plus une purification des phases organiques issues des étapes ci) et c2). 10 20. Procédé selon l'une quelconque des revendications 11 à 19, qui comprend un premier et un deuxième cycle, le premier cycle étant formé par les étapes ai), 131), ci) et la purification de la phase organique issue de l'étape ci), et le deuxième cycle étant formé par les étapes az), 132), cz) et la purification de la phase organique issue de 15 l'étape c2). 21. Procédé selon l'une quelconque des revendications 11 à 19, qui comprend un premier et un deuxième cycle, le premier cycle comprenant les étapes ai), 131) et ci), le deuxième cycle comprenant les étapes az), bz) et c2), les premier et deuxième 20 cycles comprenant de plus la purification d'une phase organique formée par la réunion des phases organiques issues des étapes ci) et cz) puis la division de la phase organique ainsi purifiée en lesdites première et deuxième phases organiques. 22. Procédé selon l'une quelconque des revendications 11 à 21, dans 25 lequel la phase aqueuse Al est issue du traitement d'aimants permanents Néodyme-Fer- Bore dans un acide fort, la terre rare TR1 est le dysprosium et les terres rares TR2 sont le praséodyme et le néodyme.